СПОСОБ ОБРАЗОВАНИЯ ГАЛТЕЛЕЙ КЛЕЯ НА КРОМКАХ ЯЧЕЕК СОТОВОГО ЗАПОЛНИТЕЛЯ
METHOD FOR FORMATION OF FILLETS OF GLUE ON EDGES OF CELLULAR FILLER CELLS

Изобретение относится к авиационной технике, а именно к способам изготовления трехслойных звукопоглощающих панелей, предназначенных для снижения шума в авиационных двигателях.
В патенте Великобритании №GB 2096535 А, опубликованном 20.10.1982 г., описан способ соединения сотового заполнителя с перфорированной обшивкой при помощи сетчатой клеевой пленки, которую укладывают либо на перфорированную обшивку, либо на сотовый заполнитель с последующим обдуванием потоком нагретого воздуха таким образом, чтобы сетчатая клеевая пленка отделялась от участка перфорированной обшивки в зоне отверстия или сотового заполнителя в зоне полости ячейки.
Данный способ требует использования специальной сетчатой клеевой пленки, снижает эффективный диаметр перфорированных отверстий и не способствует образованию галтелей на кромках ячеек сотового заполнителя.
В патенте Великобритании №GB 2104839 А, опубликованном 16.03.1983, описан способ образования галтелей клея на кромках ячеек сотового заполнителя в процессе нагревания (прототип).
Способ заключается в следующем. На сотовый заполнитель наносят пленочный клей. Затем сотовый заполнитель устанавливают под углом 75° или менее к горизонтали и выдерживают в таком положении при температуре, пока пленочный клей не расплавится и прилипнет к заполнителю, но еще не начнет течь. Затем при наклоне сотового заполнителя на 60-90° в обратную сторону к горизонтали его продолжают нагревать до такой температуры и в течение такого времени, чтобы пленочный клей растекся вокруг кромок ячеек и образовал галтели. Обработанный таким образом сотовый заполнитель с галтелями клея можно затем поместить между перфорированной и неперфорированной обшивками, чтобы получить звукопоглощающую панель.
Недостатками данного способа являются большая трудоемкость, заключающаяся в необходимости создания высокоточного приспособления для обеспечения углов установки сотового заполнителя, а также длительный производственный цикл образования галтелей, состоящий из нескольких стадий. Кроме того, повышается вес изделия за счет неэффективного использования пленочного клея и происходит неравномерное растекание пленочного клея, что впоследствии снижает прочность клеевого соединения сотового заполнителя с обшивками.
Задачей заявленного способа является снижение трудоемкости, сокращение производственного цикла изготовления изделий, уменьшение веса клеевого слоя и обеспечение его равномерного растекания, что впоследствии повышает прочность клеевого соединения сотового заполнителя с обшивками.
Поставленная задача решается следующим образом: способ образования галтелей клея на кромках ячеек сотового заполнителя, включающий наложение клеящей пленки на кромки ячеек сотового заполнителя, нагревание ее до температуры плавления и выдержки до распределения расплава по кромкам ячеек сотового заполнителя, отличающийся тем, что клеящую пленку перед наложением на кромки ячеек сотового заполнителя перфорируют в соответствии с геометрическими центрами ячеек сотового заполнителя и накладывают на кромки ячеек сотового заполнителя, совмещая отверстия в клеящей пленке с ячейками сотового заполнителя.
Перфорация клеящей пленки перед наложением на кромки ячеек сотового заполнителя в соответствии с геометрическими центрами ячеек сотового заполнителя и наложение клеящей пленки на кромки ячеек сотового заполнителя с совмещением отверстий в клеящей пленке с ячейками сотового заполнителя позволяет снизить трудоемкость образования галтелей за счет исключения дополнительных приспособлений, сократить производственный цикл изготовления за счет обеспечения растекания клеящей пленки с образованием галтелей за один технологический переход, уменьшить вес клеевого слоя облегчением клеящей пленки за счет отверстий, а также добиться равномерного растекания клеящей пленки вокруг граней ячеек, что впоследствии обеспечивает повышение прочности клеевого соединения сотового заполнителя с обшивками.
Изобретение поясняется чертежами.
На фиг. 1 показана клеящая перфорированная пленка, установленная на сотовый заполнитель.
На фиг. 2 показаны образовавшиеся после нагревания галтели на кромках ячеек сотового заполнителя.
На фиг. 3 представлена схема размещения перфорационных отверстий в клеящей пленке относительно геометрических центров ячеек сотового заполнителя.
На фиг. 4 показана схема перфорации клеящей пленки в зависимости от размеров шестигранной ячейки сотового заполнителя.
На фиг. 5 представлено фото с галтелями на кромках ячеек сотового заполнителя.
На фиг. 6 представлено фото поперечного среза звукопоглощающей панели с галтелями в зоне соединения кромок ячеек сотового заполнителя с перфорированной обшивкой.
Способ включает наложение на кромки ячеек сотового заполнителя 1 клеящей пленки 2, нагревание ее до температуры плавления и выдержки до распределения расплава клеящей пленки 2 по кромкам ячеек сотового заполнителя 1 с образованием галтелей 3. При этом клеящую пленку 2 перед наложением на верхние кромки ячеек сотового заполнителя 1 перфорируют в соответствии с геометрическими центрами ячеек сотового заполнителя 1 и накладывают на кромки ячеек сотового заполнителя 1, совмещая отверстия 4 в клеящей пленке 2 с ячейками сотового заполнителя 1.
Пример 1
Клеящую пленку Redux HP655U перфорировали. Отверстия диаметром 4 мм (составляет не менее одной трети и не более половины длины грани ячейки) выполняли по схеме, представленной на фиг. 3, где А=17,3 мм, В=20 мм. Перфорированную клеящую пленку накладывали на сотовый заполнитель ССП-1-10Т, нагревали ее до температуры 100±10°C и выдерживали в течение 2-8 мин. Полученную заготовку отправляли на сборку звукопоглощающей панели.
Пример 2
Клеящую пленку Redux 322U перфорировали. Отверстия диаметром 2 мм (составляет не менее одной трети и не более половины длины грани ячейки) выполняли по схеме, представленной на фиг. 3, где А=9,5 мм, В=11 мм, накладывали на сотовый заполнитель CRIII-3/8-5056-.001N-1,6, нагревали ее до температуры 80±10°C и выдерживали в течение 2-5 мин. Полученную заготовку отправляли на сборку звукопоглощающей панели.
Пример 3
Клеящую пленку ВК-36 перфорировали. Отверстия диаметром 3 мм (составляет не менее одной трети и не более половины длины грани ячейки) выполняли по схеме, представленной на фиг.3, где А=10,4 мм, В=12 мм. Перфорированную клеящую пленку накладывали на сотовый заполнитель ПСП-1-6,0-27, нагревали ее до температуры 110±10°C и выдерживали в течение 2-10 мин. Полученную заготовку отправляли на сборку звукопоглощающей панели.
Изобретение позволяет снизить трудоемкость за счет исключения дополнительной оснастки, сократить длительность производственного цикла изготовления за счет сокращения вспомогательных операций, снизить вес клеевого слоя путем облегчения клеящей пленки за счет отверстий, а также добиться равномерного растекания клеящей пленки вокруг граней ячеек сотового заполнителя, что впоследствии обеспечивает повышение прочности клеевого соединения сотового заполнителя с обшивками.